СМАЗОЧНАЯ КОМПОЗИЦИЯ, ИМЕЮЩАЯ УЛУЧШЕННЫЕ ПРОТИВОИЗНОСНЫЕ СВОЙСТВА

1. Смазочная композиция с улучшенными противоизносными свойствами, измеренными на четырехшариковой машине, содержащая:
базовое масло в количестве, большем, чем 85% масс. от массы указанной смазочной композиции;
один или более ингибиторов коррозии на основе алкилэфиркарбоновой кислоты, формулы
6
18
где R является C-C алкильной группой с неразветвленной или разветвленной цепью, и n является числом от 0 до 5; и
беззольную противоизносную фосфорсодержащую присадку,
где противоизносные свойства, измеренные на четырехшариковой машине, представлены в виде среднего диаметра пятен износа в соответствии со стандартным методом ASTM D4172,
где средний диаметр пятен износа, по меньшей мере, на 5% меньше, чем средний диаметр пятен износа, возникающих вследствие стандарта, содержащего указанное базовое масло и указанную беззольную противоизносную присадку и не содержащего указанного одного или более ингибиторов коррозии на основе алкилэфиркарбоновой кислоты,
где указанная смазочная композиция содержит менее 1% масс. воды,
где указанная смазочная композиция содержит от 0,01 до менее чем 0,1% масс. указанного одного или более ингибитора коррозии на основе алкилэфиркарбоновой кислоты, и
где указанная смазочная композиция содержит антиоксидант.
2. Смазочная композиция по п.1, в которой ингибитор коррозии содержится в количестве от 0,03 до менее, чем 0,1% масс. в расчете на общую массу указанной смазочной композиции.
3. Смазочная композиция по п.1 или 2, где противоизносная присадка содержится в количестве от 0,01 до 0,05% масс. от общей массы указанной смазочной композиции.
4. Смазочная композиция по п.1 или 2, где базовое масло содержит одну или более обычных присадок и содержится в количестве, по меньшей мере, 99,9% масс. от общей массы указанной смазочной композиции.
12
5. Смазочная композиция по п.1 или 2, где R представляет собой C-алкильную группу и n составляет примерно 3.
6. Смазочная композиция по п.1 или 2, где средний диаметр пятен износа, возникающих вследствие указанной смазочной композиции, по меньшей мере, на 10% меньше, чем средний диаметр пятен износа, возникающих вследствие применения стандарта.
7. Смазочная композиция по п.1 или 2, где средний диаметр пятен износа, возникающих вследствие указанной смазочной композиции, по меньшей мере, на 50% меньше, чем средний диаметр пятен износа, возникающих вследствие применения стандарта.
8. Смазочная композиция по п.1 или 2, не содержащая воду.
9. Смазочная композиция по п.1 или 2, имеющая противозадирную способность по FZG не менее 12, при измерении в соответствии с ASTM D5182.
12
10. Смазочная композиция по п.1, в которой ингибитор коррозии содержится в количестве от 0,01 до 0,05% масс. от общей массы смазочной композиции, в которой указанная противоизносная присадка содержится в количестве от 0,01 до 0,05% масс. от общей массы указанной смазочной композиции, где базовое масло содержит одну или более традиционных присадок и содержится в количестве, по меньшей мере, 99,9% масс. от общей массы указанной смазочной композиции, в которой средний диаметр пятен износа, возникающих вследствие указанной смазочной композиции, по меньшей мере, на 10% меньше, чем средний диаметр пятен износа, возникающих вследствие применения стандарта, где R включает Cалкильную группу и n является примерно 3 и где указанная смазочная композиция не содержит воду.
11. Способ составления смазочной композиции по п.1 или 2, включающий стадию объединения базового масла, одного или более ингибиторов коррозии на основе алкилэфиркарбоновой кислоты и беззольной противоизносной присадки.
12. Способ уменьшения износа металла с использованием смазочной композиции, включающей:
базовое масло в количестве, большем, чем 85% масс. от массы указанной смазочной композиции;
один или более ингибиторов коррозии на основе алкилэфиркарбоновой кислоты, имеющий формулу:
6
18
где R является C-Cалкильной группой с неразветвленной или разветвленной цепью и n является числом от 0 до 5; и
беззольную противоизносную присадку, содержащую фосфор, причем указанный способ включает следующие стадии:
A. обеспечение металла, и
B. нанесение смазочной композиции на металл;
где металл имеет противоизносные свойства, измеренные на четырехшариковой машине, представленные в качестве среднего диаметра пятен износа в соответствии с ASTM D4172, и
где средний диаметр пятен износа, полученных после нанесения смазочной композиции на металл, по меньшей мере, на 5% меньше, чем средний диаметр пятен износа, полученных после нанесения стандарта на металл, где стандарт включает базовое масло и противоизносную присадку и не содержит одного или более ингибиторов коррозии на основе алкилэфиркарбоновой кислоты,
где указанная смазочная композиция содержит менее 1% масс. воды,
где указанная смазочная композиция содержит от 0,01 до менее чем 0,1% масс.
указанного одного или более ингибитора коррозии на основе алкилэфиркарбоновой кислоты, и
где указанная смазочная композиция содержит антиоксидант.
13. Способ по п.12, где ингибитор коррозии содержится в количестве от 0,03 до 0,1% масс. от общей массы смазочной композиции.
14. Способ по п.12 или 13, в котором противоизносная присадка содержится в количестве от 0,01 до менее 0,5% масс. от общей массы смазочной композиции.
15. Способ по п.12 или 13, в котором базовое масло содержит одну или более традиционных присадок и содержится в количестве, по меньшей мере, 99,9% масс. от общей массы смазочной композиции.
16. Способ по п.12 или 13, в котором средний диаметр пятен износа, возникающих вследствие применения смазочной композиции, по меньшей мере, на 10% меньше, чем средний диаметр пятен износа, возникающих вследствие применения стандарта.
12
17. Способ по п.12 или 13, где R представляет собой C-алкильную группу и n составляет примерно 3.
18. Способ по п.12 или 13, где смазочная композиция не содержит воду.
19. Способ по п.12 или 13, имеющий противозадирную способность по FZG не менее 12, при измерении в соответствии со стандартным методом ASTM D5182.
12
20. Способ по п.12, где ингибитор коррозии содержится в смазочной композиции в количестве от 0,03 до 0,05% масс. от общей массы смазочной композиции, где противоизносная присадка содержится в смазочной композиции в количестве от 0,01 до 0,05% масс. от общей массы смазочной композиции, где базовое масло содержит одну или более традиционных присадок и содержится в смазочной композиции в количестве, по меньшей мере, 99,9% масс. от общей массы смазочной композиции, где средний диаметр пятен износа, возникающих вследствие нанесения смазочной композиции, по меньшей мере, на 10% меньше, чем средний диаметр пятен износа, возникающих вследствие нанесения стандарта, где R представляет собой C-алкильную группу и n составляет примерно 3 и где смазочная композиция не содержит воду.